(57)【要約】【課題】ばね表面の粗さのばらつきを抑制し高応力部での応力集中の助長を抑制することを可能とする高強度コイルばねを提供する。【解決手段】表面硬さが９００Ｈｖを超えるコイル巻線のコイル１ばねであって、コイル巻線の断面方向でのコイル巻線間側１ａ、コイル内径側１ｂ、及びコイル外径側１ｃを含めて有効巻き部での表面粗さがＲｚ＝２μｍを下回り、バルブスプリングなどとして使用され、荷重を受けたときに、粗さのばらつきによる高応力部での応力集中の助長を抑制し、折損を防止するか抑制し、高強度コイルばねの耐久性を著しく向上させることを特徴とする。【選択図】図１
2016114219.tif 000002
【特許請求の範囲】
【請求項１】
コイル形状に巻かれたばね素線に窒化処理を施して表面硬さが９００Ｈｖを超えるように形成し、その後ショットピーニングを施したコイル巻線の高強度コイルばねであって、
前記コイル巻線の少なくとも有効巻き部での表面粗さがＲｚ＝２μｍを下回る、
ことを特徴とする高強度コイルばね。
【請求項２】
請求項１記載の高強度コイルばねであって、
前記コイル巻線の断面方向での形状が円形形状又は縦横比が１を上回るオーバル形状である、
ことを特徴とする高強度コイルばね。
【請求項３】
請求項１又は２に記載の高強度コイルばねを用いた多重スプリングであって、
前記高強度コイルばねのコイル径が異なる複数を内外配置した、
ことを特徴とする多重スプリング。
【発明の詳細な説明】
【技術分野】
【０００１】
本発明は、自動車用のバルブスプリングなどに供される高強度コイルばね及び多重スプリングに関する。
【背景技術】
【０００２】
従来、コイルばねとして、特許文献1に示すものがある。このコイルばねは、窒化処理により表面硬度を高め、窒化処理後のショットピーニングにより残留応力を付与し、その後電解研磨により表面粗さをＲｃで、例えば２．９μｍとしたものである。
【０００３】
しかし、かかる窒化処理後のコイルばねの表面は硬く、しかも、その後のショットピーニングにおいてコイルばねの内径又は線間にはメディアが十分に当たり難く、表面粗さもＲｚで４．５μｍとなり、ばらつき易かった。
【０００４】
このため、高い応力を受けるコイル内径側部分で、粗さのばらつきが応力集中を助長し易く、要求される耐久回に至らず折損するケースがあった。
【０００５】
更に、径が大小異なる２つのコイルばねを内外に二重にして使用するダブルスプリングの場合には、インナースプリングの外側とアウタースプリングの内側とが伸縮する際に接触、摩耗し、耐久性を低下させている。また、この種のコイルばねは、表面硬度が高いもので約１０００Ｈｖとなる為、インナースプリングのコイル外径側の摩耗の割合も高く、クラックの発生頻度も多くなっていた。
【先行技術文献】
【特許文献】
【０００６】
【特許文献１】特開２００９−２７０１５０号公報
【発明の概要】
【発明が解決しようとする課題】
【０００７】
解決しようとする問題点は、ばね表面の粗さが、コイル内径側、コイル外径側、コイル巻線間側でばらついて高応力部で応力集中し、耐久性の低下を助長していた点である。
【課題を解決するための手段】
【０００８】
本発明の高強度コイルばねは、ばね表面の粗さのばらつきを抑制し高応力部での応力集中の助長を抑制することを可能とするために、コイル形状に巻かれたばね素線に窒化処理を施して表面硬さが９００Ｈｖを超える様に形成し、その後ショットピーニングを施したコイル巻線の高強度コイルばねであって、前記コイル巻線の少なくとも有効巻き部での表面粗さがＲｚ＝２μｍを下回ることを特徴とする。
【発明の効果】
【０００９】
本発明の高強度コイルばねは、上記構成であるから、表面硬さが９００Ｈｖを超える高強度コイルばねであって、コイル巻線の少なくとも有効巻き部での表面粗さがＲｚ＝２μｍを下回るため、相対的に高応力部となる部分での応力集中の助長を抑制し、疲労折損が発生し難くなった。
【００１０】
また、多重スプリングでは、さらに内外コイルばね間での表面粗さのばらつきによる摩耗等を抑制し、耐久性向上を図ることもできた。
【図面の簡単な説明】
【００１１】
【図１】高強度コイルばねを、一部断面にして示した正面図である。（実施例１）
【図２】ばね表面の粗さを示し、（Ａ）は、コイル線間側、（Ｂ）は、コイル内径側、（Ｃ）は、コイル外径側における拡大写真である。（実施例１）
【図３】ばね表面の粗さを示し、（Ａ）は、コイル線間側、（Ｂ）は、コイル内径側、（Ｃ）は、コイル外径側における拡大写真である。（比較例）
【図４】高強度コイルばねの製造工程図である。（実施例１）
【図５】シングルスプリングの評価結果を示す図表である。（実施例１）
【図６】ダブルスプリングの断面図である。（実施例１）
【図７】ダブルスプリングの評価結果を示す図表である。（実施例１）
【発明を実施するための形態】
【００１２】
ばね表面の粗さのばらつきを抑制し高応力部での応力集中の助長を抑制することを可能にするという目的を、表面硬さが９００Ｈｖを超えるように形成し、その後ショットピーニングを施したコイル巻線の高強度コイルばねであって、前記コイル巻線の少なくとも有効巻き部での表面粗さがＲｚ＝２μｍを下回る高強度コイルばねで実現した。
【００１３】
前記コイル巻線の断面方向での形状が円形又はオーバル形状であってもよい。
【００１４】
コイル形状に巻かれたばね素線に窒化処理で９００Ｈｖを超える表面硬さを設定し、その後ショットピーニングを施し、さらに前記表面硬さのばね素線の表面に酸化膜を形成すると共に非研磨性のメディアを用いて振動バレル研磨することにより前記酸化膜を除去し前記表面粗さがＲｚ＝２μｍを下回る表面を形成してもよい。
【００１５】
前記高強度コイルばねのコイル径が異なる複数を内外配置して用いてもよい。
【実施例１】
【００１６】
図１は、本発明実施例の高強度コイルばねを、一部断面にして示した正面図である。
【００１７】
図１の高強度コイルばね１は、コイル巻線の断面方向での形状が円形となっている。この高強度コイルばね１は、断面形状が円形のいわゆる丸線のばね素線が用いられ、コイル形状に巻かれ、コイル巻線とされた所謂シングルスプリングである。
【００１８】
本発明実施例の高強度コイルばね１は、コイル巻線の断面方向での形状を、オーバル形状に形成することもできる。コイル巻線の断面方向での形状がオーバル形状の場合、断面形状がオーバル形のばね素線が用いられ、コイル形状に巻かれ、コイル巻線とされたものである。
【００１９】
オーバル形状の高強度コイルばねは、例えば、コイル外径側部分又はコイル内径側部分を、ｘ２＋ｙ２＝ｂ２で表わされる半円形状とし、コイル内径側部分又はコイル外径側部分を、（ｘ／ａ）α＋（ｙ／ｂ）α＝１で表わされる長径＝ａ，短径＝ｂの非円形形状とされたものである。
【００２０】
但し、高強度コイルばねとしては、その他の断面形状にすることもでき、例えば楕円断面のものを採用することもできる。
【００２１】
この高強度コイルばね１は、コイル形状に巻かれたばね素線に窒化処理を施して表面硬さが９００Ｈｖを超える様に形成し、その後ショットピーニングを施したコイル巻線のコイルばねである。
【００２２】
また、高強度コイルばね１は、有効巻き部でコイル巻線間側１ａ、コイル内径側１ｂ、及びコイル外径側１ｃでの表面粗さがＲｚ＝２μｍを下回るように設定されている。つまり、本実施例では、高強度コイルばね１の有効巻き部の全体において、コイル径方向におけるコイル巻線の断面の全周でＲｚ＝２μｍを下回るように設定している。但し、Ｒｚ＝２μｍを下回る設定は、応力を考慮して必要箇所に適用すればよく、有効巻き部の全体ではなく、有効巻き部でコイル巻線間側１ａ、コイル内径側１ｂ、及びコイル外径側１ｃの各部での部分的な設定も可能である。
【００２３】
本実施例において、有効巻き部としたのは、図１のように座巻部と一巻き目との間に、後述するＲＥＭ処理で用いる非研磨性のメディアが入り込む隙間が無いためである。したがって、座巻部を形成しないオープンエンドや座巻部と一巻き目との間に、ショットピーニングを可能とするためなどの隙間を形成したコイルばねの場合は、座巻部を含むコイルばね全体でＲｚ＝２μｍを下回るように設定されてもよい。かかる態様を含める範囲において発明としては少なくとも有効巻き部でＲｚ＝２μｍを下回るように設定されていれば良い。
【００２４】
図２は、実施例１に係るばね表面の粗さを示し、（Ａ）は、コイル線間側、（Ｂ）は、コイル内径側、（Ｃ）は、コイル外径側における拡大写真、図３は、比較例に係るばね表面の粗さを示し、（Ａ）は、コイル線間側、（Ｂ）は、コイル内径側、（Ｃ）は、コイル外径側における拡大写真である。
【００２５】
図２のように、本発明実施例の高強度コイルばね１は、有効巻き部での（Ａ）のコイル線間側、（Ｂ）のコイル内径側、（Ｃ）のコイル外径側の何れにおいても表面粗さがＲｚ＝２μｍを下回り、表面粗さのばらつきをなくした。
【００２６】
図３の比較例は、（Ａ）のコイル線間側、（Ｂ）のコイル内径側、（Ｃ）のコイル外径側の何れにおいても表面粗さがＲｚ＝２μｍを超えた例を示すもので 、実測でＲｚ≒４μｍ程度の状態である。
【００２７】
従来のコイルばねでは、例えば、前記特許文献１に開示されるＲｃで２．９μｍとしても、Ｒｚでは４．５μｍであり、比較例の図３とほぼ同様となる。
【００２８】
図２、図３の比較から、本発明実施例のコイル有効巻き部での（Ａ）のコイル線間側、（Ｂ）のコイル内径側、（Ｃ）のコイル外径側の何れにおいても表面粗さがＲｚ＝２μｍを下回り、表面粗さのばらつきをなくした表面状態と従来のコイルばねの表面状態とでは応力集中の観点からすると大きく異なることが判る。
【００２９】
図４は、高強度コイルばねの製造工程図である。
【００３０】
図４の高強度コイルばねの製造工程は、コイリング工程Ｓ１と熱処理工程Ｓ２と窒化処理工程Ｓ３とショットピーニング工程Ｓ４と研磨工程Ｓ５とショットピーニング工程Ｓ６とを備えている。この製造工程により、工程Ｓ１〜Ｓ６がこの順に行なわれ、例えば、バルブスプリングが製造される。
【００３１】
コイリング工程Ｓ１では、線送りローラーによってコイリング工程へ押し込まれてくる線材は、ワイヤガイドによって位置を固定され、コイリングピンに当てられ、コイル状に成形される。予め設定された長さが線送りローラーから押し出されると自動停止し、コイル形状に巻かれたばね素線が切断により切り離される。
【００３２】
熱処理工程Ｓ２では、例えば焼鈍によりコイリング時の塑性変形により発生したばね素線の残留応力を減じ又は除去し、強度と耐久性を高める。
【００３３】
窒化処理工程Ｓ３では、窒化処理により表面全体、すなわちコイル形状に巻かれたばね素線の断面方向でコイル巻線間側、コイル内径側、及びコイル外径側を含め、全周をコイルばね全体で硬化させる。この窒化処理による硬化によって９００Ｈｖを超える表面硬さのコイル巻線とされる。
【００３４】
ショットピーニング工程Ｓ４では、窒化処理後にばね表面に金属の粒子を高速で打ちつけるショットピーニングを施す。このショットピーニングでは、コイル巻線の断面方向でコイル巻線間側、コイル内径側、及びコイル外径側を含め、全体をショットピーニングして圧縮残留応力を付加する。
【００３５】
研磨工程Ｓ５では、米国REM Chemicals社（アールイーエム  ケミカルズ社）（REM Surface engineering社（アールイーエム  サフィス  エンジニアリング社））の化学的促進振動仕上げとして知られているＲＥＭ処理（アールイーエム処理）を用いることができる。
【００３６】
すなわち、ばね素線の表面に酸化膜を形成する。この酸化膜は、弱酸性の薬品、例えばクエン酸を主成分とした弱酸性溶液により、コイル巻線の表面に酸化膜を形成し、同時処理により酸化膜を除去する。
【００３７】
酸化膜の除去では、非研磨性のメディア、例えばセラミックス製メディアを用いて振動バレル研磨する。この研磨によりコイル巻線の表面の酸化膜を除去し、前記表面粗さがＲｚ＝２μｍを下回る表面をコイル有効巻き部の全周、全体に形成する。処理時間は、６時間とした。
【００３８】
ショットピーニング工程Ｓ４後の研磨工程Ｓ５での処理後に、表面粗さがＲｚ＝２μｍを下回る表面を形成し得るエッチング量（研磨量）については、処理前後での製品重量差からエッチング量＝３μｍを確認した。
【００３９】
振動バレル研磨には、一般の振動バレル研磨機を用いることができる。
【００４０】
この場合、研磨量は、REM処理時間に比例するが、ある程度研磨時間を長くすると粗さの低減が平衡化する。この平衡化までの時間が６時間であった。
【００４１】
これにより、表面硬さが９００Ｈｖを超えるコイル巻線の断面方向で、少なくともコイル巻線間側１ａ、コイル内径側１ｂ、及びコイル外径側１ｃでの表面粗さがＲｚ＝２μｍを下回るように研磨することができ、高応力部での応力集中の助長を抑制することができ、或いは少なくすることができた。
【００４２】
なお、研磨工程Ｓ５での研磨は、表面硬さが９００Ｈｖを超えるコイル巻線の断面方向で少なくともコイル巻線間側１ａ、コイル内径側１ｂ、及びコイル外径側１ｃでの表面粗さがＲｚ＝２μｍを下回るように研磨できればよく、ＲＥＭ処理の他に、エクスツールドホーン（砥粒流動加工）を用いることもできる。
【００４３】
この、エクスツールドホーンは、半固体状の粘弾性樹脂液に砥粒を混練したメディアを圧送する。このメディアとともにばね素線を閉じ空間内で低速流動させながら研磨して前記表面粗さがＲｚ＝２μｍを下回る表面を、前記同様に形成する。
【００４４】
ショットピーニング工程Ｓ６は、必要に応じて行なわれ、このショットピーニング工程Ｓ６では、研磨工程Ｓ５での研磨後に再度仕上げのショットピーニングを施す。
【００４５】
こうして、窒化処理及びショットピーニングを施し９００Ｈｖを超える表面硬さを設定した後に、有効巻き部でコイル巻線間側１ａ、コイル内径側１ｂ、及びコイル外径側１ｃを含めて全周に表面粗さＲｚ＝２μｍを下回る表面を形成した。
【００４６】
このため、荷重を受けたときに表面粗さのばらつきが応力集中を助長するのを抑制し、折損を防止するか抑制できる。また、線径の縦横比が１を上回り、縦横比が異なる断面がオーバル形状の高強度コイルばねにおいても、同様に表面粗さのばらつきによる応力集中の助長を抑制でき折損を防止するか抑制できる。
【００４７】
したがって、高強度コイルばねの耐久性を著しく向上させることができる。
【００４８】
図５は、シングルスプリングの評価結果を示す図表である。
【００４９】
図表中の表面硬さは、端部から３巻目線材の最表面硬さを測定値とした。表面粗さ(=最大高さ Rz)は、端部から３巻目の線間、内径側、外径側の３ヶ所で測定した。耐久試験は、圧縮による繰り返し荷重で、繰り返し回数は１０７回までとして試験を行った。
【００５０】
シングルスプリングの耐久評価条件は、次の通りである。
【００５１】
［応力振幅］
７６０±６５０ＭＰａ、温度＝１２０℃（温間）
［試験サンプル仕様］
線径＝４．０ｍｍ、コイル平均径Ｄ／線径ｄ＝５．５、巻数：有効巻数３．２（総巻数５．２）
図５のシングルスプリングの場合は、コイル巻線の断面形状が円形の丸線、オーバル形状のオーバルについて、表面硬さＨｖおよび高強度コイルばねの有効巻き部でのコイル巻線間側１ａ（線間）、コイル内径側１ｂ（内径側）、コイル外径側１ｃ（外径側）での最大高さＲｚμｍ  を測定し、 耐久回数について評価を行なった。
【００５２】
この結果、表面硬さが９００Ｈｖを超えるコイル巻線の高強度コイルばねであって、コイル巻線の有効巻き部での断面方向でコイル巻線間側１ａ、コイル内径側１ｂ、及びコイル外径側１ｃを含めて全周の表面粗さがＲｚ＝２μｍを下回る本実施例は、丸線、オーバルの何れにおいても、自動車用のバルブスプリングなどに供される高強度コイルばねに求められる１×１０７回以上の耐久性を示した。
【００５３】
本実施例１での丸線の表面硬さは、９１５Ｈｖ、１０１８Ｈｖ、１０４４Ｈｖであり、例えば丸線では、表面硬さ９１５Ｈｖ、最大高さＲｚが線間１．１０７μｍ、内径側１．１３８μｍ、外径側０．８８１μｍの形態で、１×１０７回以上の耐久を示した。表面硬さ１０１８Ｈｖ、１０４４Ｈｖについても図表のとおりとなった。
【００５４】
これに対し、この実施例１の形態から外れる比較例の丸線、オーバルは、上記説明した表面粗さのばらつきが高応力部での応力集中を助長し、本実施例１の耐久回数には及ばなかった。
【００５５】
例えば、丸線では、表面硬さ８７５Ｈｖ、最大高さＲｚが線間１．１３８μｍ、内径側１．１９７μｍ、外径側０．９０９μｍの形態で、５．７２×１０６回で折損した。オーバルでは、表面硬さ８８２Ｈｖ、最大高さＲｚが線間１．０１１μｍ、内径側１．１７３μｍ、外径側０．９７９μｍの形態で、６．７９×１０６回で折損した。何れも１×１０７回以上の耐久性を確保出来なかった。
【００５６】
このように、最大高さが２〜５μｍと粗くばらつきが大きい従来品と比較して、本発明実施例の高強度コイルばねは、全ての条件で、線間、内径側、外径側の最大高さＲｚが１．２μｍ以下であり、少なくとも有効巻き部で線径の全周に渡って一様に研磨されているのが解る。その結果、耐久試験結果でも耐久性が向上した。
【実施例２】
【００５７】
図６、図７は、実施例２に係り、図６は、ダブルスプリングの断面図、図７は、ダブルスプリングの評価結果を示す図表である。
【００５８】
図６のように、本実施例の多重スプリングは、高強度コイルばねのコイル径が大小異なる２つの高強度コイルばねを内外に二重にしたダブルスプリング1Ａである。このダブルスプリング1Ａのインナースプリング１Ａａ及びアウタースプリング１Ａｂのコイル巻線間側１Ａａａ、１Ａｂａ、コイル内径側１Ａａｂ、１Ａｂｂ、コイル外径側１Ａａｃ、１Ａｂｃを含めてコイル有効巻き部での表面粗さがＲｚ＝２μｍを下回るように設定されている。
【００５９】
したがって、高強度コイルばね１と同様な作用効果を奏する。
【００６０】
さらに、ダブルスプリング１Ａでは、伸縮する際にインナースプリング１Ａａのコイル外径側１Ａａｃとアウタースプリング１Ａｂのコイル内径側１Ａｂｂとが接触する。
【００６１】
この場合、上記説明のように、インナースプリング１Ａａのコイル外径側１Ａａｃが図２の（Ｃ）の粗さであっても、アウタースプリング１Ａｂのコイル内径側１Ａｂｂの粗さが図３の（Ｂ）となるばらつきがあると、インナースプリング１Ａａのコイル外径側１Ａａｃがアウタースプリング１Ａｂのコイル内径側１Ａｂｂによって削られ、摩耗、クラックの発生を招いていた。
【００６２】
これを、本実施例２では、インナースプリング１Ａａのコイル外径側１Ａａｃが図２の（Ｃ）の粗さであり、アウタースプリング１Ａｂのコイル内径側１Ａｂｂの粗さも図２の（Ｂ）となって粗さのばらつきが抑制され、摩耗、クラックの発生を防止又は抑制し、耐久性を著しく向上させることができる。
【００６３】
図７のダブルスプリングの場合は、コイル巻線の断面形状が円形の丸線について、表面硬さＨｖ及び
内側の高強度コイルばね（インナー、インナースプリング１Ａａ）及び外側の高強度コイルばね（アウター、アウタースプリング１Ａｂ）について、コイル有効巻き部でのコイル巻線間側（線間）、コイル内径側（内径側）、コイル外径側（外径側）での最大高さＲｚμｍを測定し、耐久回数について評価を行なった。
【００６４】
［試験サンプル仕様］
（インナー）
線径＝４．０ｍｍ、コイル平均径Ｄ／線径ｄ＝５．５、巻数：有効巻数４．０（総巻数６．０）  
（アウター）
線径＝５．０ｍｍ、コイル平均径Ｄ／線径ｄ＝６．２、巻数：有効巻数２．４（総巻数４．４）
その他の耐久評価条件は、シングルスプリングと同様にした。
【００６５】
この結果、表面硬さが９００Ｈｖを超えるコイル巻線の高強度コイルばねであって、コイル巻線の断面方向でコイル巻線間側、コイル内径側、及びコイル外径側を含めてコイル有効巻き部での表面粗さがＲｚ＝２μｍを下回る本実施例は、１×１０７回以上の耐久性を示した。
【００６６】
本実施例での丸線の表面硬さは、９０９Ｈｖ、１００４Ｈｖ、１０４４Ｈｖであり、表面硬さ９０９Ｈｖ、最大高さＲｚでインナーが、線間０．９３０μｍ、内径側０．９９２μｍ、外径側０．９１７μｍ、アウターが、線間０．９５８μｍ、内径側１．１８１μｍ、外径側０．９４２μｍの形態で、１×１０７回以上の耐久性を示した。表面硬さ１００４Ｈｖ、１０４４Ｈｖについても図表のとおりとなった。
【００６７】
これに対し、この実施例の形態から外れる比較例の丸線のダブルスプリングは、かかる耐久回数には及ばなかった。表面硬さ８５８Ｈｖ、最大高さＲｚでインナーが、線間１．０８３μｍ、内径側１．１９７μｍ、外径側０．９２８μｍ、アウターが、線間１．１０３μｍ、内径側１．１７１μｍ、外径側０．９４１μｍの形態で、４．７８×１０６回で折損の耐久結果で、１×１０７回以上の耐久性を確保出来なかった。
【００６８】
特に、ダブルスプリングにおいて、従来品は単品のばらつきによる応力集中に加え、インナー外径側とアウターの内径側の最大高さに差があると両者間で摩耗し合い、クラックの発生や、線径の減少によって耐久性を著しく低下させていたことが分かった。
【００６９】
一方、本発明実施例のダブルスプリングは、ばねの大きさを問わず表面を一様に研磨した為、インナー外径側１Ａａｃとアウターの内径側１Ａｂｂの最大高さの差が小さくなる事で摩耗を抑え、耐久性を飛躍的に向上させることができた。
【００７０】
［実施例の効果］
本発明の高強度コイルばね１は、表面硬さが９００Ｈｖを超えるコイル巻線の高強度コイルばねであって、前記コイル巻線の断面方向でコイル巻線間側１ａ、コイル内径側１ｂ、及びコイル外径側１ｃを含めてコイル有効巻き部全体での表面粗さがＲｚ＝２μｍを下回る。
【００７１】
このため、表面粗さのばらつきにより高応力部での応力集中の助長を抑制し、バルブスプリングなどとして使用され、荷重を受けたときに、応力集中を発生し難く、折損を防止するか抑制し、高強度コイルばね１の耐久性を著しく向上させることができる。
【００７２】
また、線径の縦横比が１を上回り、縦横比が異なるオーバル断面の高強度コイルばねは、丸線と比較して密着高さ比、応力比等において有利であるが、本発明はオーバル断面においても有効であり、表面粗さのばらつきを抑えることで応力集中を防止、または抑制することで、高強度コイルばねの耐久性を著しく向上させることができる。
【００７３】
本発明実施例の高強度コイルばね１は、コイル形状に巻かれたばね素線に窒化処理を施して９００Ｈｖを超える表面硬さを設定し、その後ショットピーニングを施し、さらに前記ばね素線の表面に酸化膜を形成すると同時に非研磨性のメディアを用いて振動バレル研磨することにより前記酸化膜を除去し前記表面粗さがＲｚ＝２μｍを下回る表面を形成した。
【００７４】
このため、表面粗さのばらつきによる応力集中の助長を抑制し、高強度コイルばねの耐久性を著しく向上させることができる。
【００７５】
更に、ダブルスプリング１Ａが伸縮する際に、インナースプリング１Ａａのコイル外径側１Ａａｃとアウタースプリング１Ａｂのコイル内径側１Ａｂｂとが接触しても、粗さのばらつきが抑制されているから、インナースプリング１Ａａのコイル外径側１Ａａｃがアウタースプリング１Ａｂのコイル内径側１Ａｂｂによって削られるような磨耗が抑制される。
【００７６】
このため、ダブルスプリング１Ａでの摩耗、クラックの発生を防止又は抑制し、耐久性を著しく向上させることができる。
【図１】
2016114219.tif 000003
【図４】
2016114219.tif 000004
【図５】
2016114219.tif 000005
【図６】
2016114219.tif 000006
【図７】
2016114219.tif 000007
【図２】
2016114219.tif 000008
【図３】
2016114219.tif 000009